(57)【要約】      （修正有）【課題】有機鉛化合物の添加を必要とせず、低温度における特性や流動点を低下させ、低トルクで、アウトガス特性、グリース飛散特性の優れたピボットアッシー軸受用グリース組成物、及びそれを封入したピボットアッシー用軸受を提供する。【解決手段】増ちょう剤と基油の全質量に対して、増ちょう剤５〜２５質量％と基油９５〜７５質量％を配合したグリース組成物であり、増ちょう剤として、脂肪族、脂環式、芳香族の置換基、またはこれらの組み合わせになる置換基をもつジウレア化合物を含むウレア２種以上を用い、基油として高粘度ポリα−オレフィンと、低粘度ポリα−オレフィンとを、質量比１５〜３０：８５〜７０で混合し、４０℃における動粘度が ４０〜７０ｍｍ２／ｓであるポリα−オレフィン混合物を用い、添加剤として非鉛系の添加剤を使用したことを特徴とするピボットアッシー軸受用グリース組成物及びそれを封入したピボットアッシー用軸受。【選択図】なし【特許請求の範囲】
【請求項１】
増ちょう剤と基油の全質量に対して、増ちょう剤５〜２５質量％と基油９５〜７５質量％を配合したグリース組成物であり、増ちょう剤として、
ウレアＡ：脂肪族（ＡＬＡ）／脂環式（ＡＣＡ）の置換基をもつジウレア化合物を含むウレア、
ウレアＢ：脂環式（ＡＣＡ）／芳香族（ＡＲＡ）の置換基をもつジウレア化合物を含むウレア、および
ウレアＣ：芳香族（ＡＲＡ）／脂肪族（ＡＬＡ）の置換基をもつジウレア化合物を含むウレア
で表されるウレアのうちの２種以上を用い、基油として４０℃における動粘度が ３５０〜４５０ｍｍ２／ｓのポリα−オレフィン（ＰＡＯ  ＨＶ）と、４０℃における動粘度が ２５〜４０ｍｍ２／ｓのポリα−オレフィン（ＰＡＯ  ＬＶ）とを、質量比１５〜３０：８５〜７０で混合し、４０℃における動粘度が ４０〜７０ｍｍ２／ｓであるポリα−オレフィン混合物を用い、添加剤として非鉛系の添加剤を使用したことを特徴とするピボットアッシー軸受用グリース組成物。
【請求項２】
ウレアＡ：脂肪族（ＡＬＡ）／脂環式（ＡＣＡ）の置換基をもつジウレア化合物を含むウレアが、式（１）、式（２）及び式（３）
【化１】
2007112998.tif 000013
（式中、Ｒ１は、炭素数８〜２２の脂肪族炭化水素基である。）
【化２】
2007112998.tif 000014
（式中、Ｒ２は、炭素数６〜１２の脂環式炭化水素基である。）
【化３】
2007112998.tif 000015
（式中、Ｒ１は、炭素数８〜２２の脂肪族炭化水素基であり、Ｒ２は、炭素数６〜１２の脂環式炭化水素基である。）
で表されるジウレア化合物を含むウレアであり、
ウレアＢ：脂環式（ＡＣＡ）／芳香族（ＡＲＡ）の置換基をもつジウレア化合物を含むウレアが、式（２）、式（４）及び式（５）
【化４】
2007112998.tif 000016
（式中、Ｒ２は、炭素数６〜１２の脂環式炭化水素基である。）
【化５】
2007112998.tif 000017
(式中、Ｒ３は、炭素数６〜２０の芳香族炭化水素基である。)
【化６】
2007112998.tif 000018
(式中、Ｒ２は、炭素数６〜１２の脂環式炭化水素基であり、Ｒ３は、炭素数６〜２０の芳香族炭化水素基である。)
で表されるジウレア化合物を含むウレアであり、
ウレアＣ：芳香族（ＡＲＡ）／脂肪族（ＡＬＡ）の置換基をもつジウレア化合物を含むウレアが、式（１）、式（４）及び式（６）
【化７】
2007112998.tif 000019
（式中、Ｒ１は、炭素数８〜２２の脂肪族炭化水素基である。）
【化８】
2007112998.tif 000020
(式中、Ｒ３は、炭素数６〜２０の芳香族炭化水素基である。)
【化９】
2007112998.tif 000021
（式中、Ｒ１は、炭素数８〜２２の脂肪族炭化水素基であり、Ｒ３は、炭素数６〜２０の芳香族炭化水素基である。)  
で表されるジウレア化合物を含むウレアである請求項１に記載したピボットアッシー軸受用グリース組成物。
【請求項３】
混合ウレアとしてウレアＡ及びウレアＢを使用した請求項１又は請求項２に記載したグリース組成物。
【請求項４】
混合ウレアとしてウレアＢ及びウレアＣを使用した請求項１又は請求項２に記載したグリース組成物。
【請求項５】
混合ウレアとしてウレアＡ及びウレアＣを使用した請求項１又は請求項２に記載したグリース組成物。
【請求項６】
混合ウレアとしてウレアＡ、ウレアＢ及びウレアＣを使用した請求項１又は請求項２に記載したグリース組成物。
【請求項７】
請求項１ないし請求項６のいずれかに記載したグリースを充填したピボットアッシー用軸受。
【発明の詳細な説明】
【技術分野】
【０００１】
本発明のグリース組成物は、ピボットアッシー軸受に用いるグリースに関し、より詳しくは、始動時において低トルクであり、アウトガス特性、飛散特性の優れたピボットアッシー軸受用グリース組成物さらには鉛化合物を含まないピボットアッシー軸受用グリース組成物及びそれを封入したピボットアッシー用軸受に関する。
【背景技術】
【０００２】
従来、基油及びジウレア化合物からなる増ちょう剤 を含み、亜鉛化合物をグリース全量に対して０．１〜１０質量％含有することを特徴とするグリース組成物であり、炭素数７〜１２の芳香族環含有炭化水素基及び炭素数８〜２０の炭化水素基を有するジウレア化合物を用い［芳香族環含有炭化水素基のモル数／（芳香族環含有炭化水素基のモル数＋炭化水素基のモル数）］値が０．５０〜１．０となるようにグリース全量に対して１０〜３０質量％配合したことを特徴とするグリース組成物は知られている（特許文献１）。
しかし、このグリースは、自動車の電装部品、エンジン補機であるオルタネータや中間プーリ、カーエアコン用電磁クラッチ等のような高温高速高荷重条件下で使用される部品、あるいは水ポンプのように水と接触する部品に組み込まれる転がり軸受に適したグリース組成物であり、基油として、炭化水素系油、鉱油、エステル系油、エーテル系油等を用いることが開示されている。
【０００３】
また、電子計算機、半導体製造装置などに用いる軸受に封入されるグリース組成物において、低騒音性、低振動性が重視される場合は、リチウム石けんを増ちょう剤とし、エステル油を基油とするグリースに代表される低騒音、低トルクグリースが使用されている。しかし、このリチウム石けん−エステル油系グリースは、飛散し易く、そのまま使用した場合は記録媒体を汚損するおそれが大きいという問題点があった（特許文献２）。
さらに、ピボットアッシー軸受に用いるグリースとしては、当社で開発した鉱油とポリα−オレフィンを混合基油とし、増ちょう剤として、炭素数６〜１２の脂環式炭化水素基、炭素数８〜２２の脂肪族炭化水素基を有するジウレア化合物を用いたグリースが知られている。
しかし、このグリース組成物は、低温度領域におけるトルク特性に問題があると共に、有機鉛化合物を添加していたため、環境への適合性に問題があった。
【特許文献１】特開２００４−３２３５８６号公報
【特許文献２】特許第３３２４６２８号
【発明の開示】
【発明が解決しようとする課題】
【０００４】
本発明は、基油と増ちょう剤とを組み合わせることにより、有機鉛化合物の添加を必要とせず、低温度領域において、良好なトルク特性や流動性を維持し、室温から駆動温度（約８０℃）で、低トルク、アウトガス特性、グリース飛散特性の優れたピボットアッシー軸受用グリース組成物、及びそれを封入したピボットアッシー用軸受を提供する。
【課題を解決するための手段】
【０００５】
本発明は、増ちょう剤と基油の全質量に対して、増ちょう剤５〜２５質量％と基油９５〜７５質量％を配合したグリース組成物であり、増ちょう剤として、
ウレアＡ：脂肪族（ＡＬＡ）／脂環式（ＡＣＡ）の置換基をもつジウレア化合物を含むウレア、
ウレアＢ：脂環式（ＡＣＡ）／芳香族（ＡＲＡ）の置換基をもつジウレア化合物を含むウレア、および
ウレアＣ：芳香族（ＡＲＡ）／脂肪族（ＡＬＡ）の置換基をもつジウレア化合物を含むウレア
で表されるウレアのうちの２種以上を用い、基油として４０℃における動粘度が ３５０〜４５０ｍｍ２／ｓのポリα−オレフィン（ＰＡＯ  ＨＶ）と、４０℃における動粘度が ２５〜４０ｍｍ２／ｓのポリα−オレフィン（ＰＡＯ  ＬＶ）とを、質量比１５〜３０：８５〜７０で混合し、４０℃における動粘度が ４０〜７０ｍｍ２／ｓであるポリα−オレフィン混合物を用い、添加剤として非鉛系の添加剤を使用したことを特徴とするピボットアッシー軸受用グリース組成物である。
また、本発明は、ウレアＡ：脂肪族（ＡＬＡ）／脂環式（ＡＣＡ）の置換基をもつジウレア化合物を含むウレアとして、式（１）、式（２）及び式（３）
【化１０】
2007112998.tif 000002
（式中、Ｒ１は、炭素数８〜２２の脂肪族炭化水素基である。）
【化１１】
2007112998.tif 000003
（式中、Ｒ２は、炭素数６〜１２の脂環式炭化水素基である。）
【化１２】
2007112998.tif 000004
（式中、Ｒ１は、炭素数８〜２２の脂肪族炭化水素基であり、Ｒ２は、炭素数６〜１２の脂環式炭化水素基である。）
で表されるジウレア化合物を含むウレア、
ウレアＢ：脂環式（ＡＣＡ）／芳香族（ＡＲＡ）の置換基をもつジウレア化合物を含むウレアとして、式（２）、式（４）及び式（５）
【化１３】
2007112998.tif 000005
（式中、Ｒ２は、炭素数６〜１２の脂環式炭化水素基である。）
【化１４】
2007112998.tif 000006
(式中、Ｒ３は、炭素数６〜２０の芳香族炭化水素基である。)
【化１５】
2007112998.tif 000007
(式中、Ｒ２は、炭素数６〜１２の脂環式炭化水素基であり、Ｒ３は、炭素数６〜２０の芳香族炭化水素基である。)
で表されるジウレア化合物を含むウレア、および
ウレアＣ：芳香族（ＡＲＡ）／脂肪族（ＡＬＡ）の置換基をもつジウレア化合物を含むウレアとして、式（１）、式（４）及び式（６）
【化１６】
2007112998.tif 000008
（式中、Ｒ１は、炭素数８〜２２の脂肪族炭化水素基である。）
【化１７】
2007112998.tif 000009
(式中、Ｒ３は、炭素数６〜２０の芳香族炭化水素基である。)
【化１８】
2007112998.tif 000010
（式中、Ｒ１は、炭素数８〜２２の脂肪族炭化水素基であり、Ｒ３は、炭素数６〜２０の芳香族炭化水素基である。)  
で表されるジウレア化合物を含むウレアを用いることが出来る。
さらに、本発明は、混合ウレアとして、ウレアＡ及びウレアＢを使用することができる。
また、本発明は、混合ウレアとして、ウレアＢ及びウレアＣを使用することができる。
さらに、本発明は、混合ウレアとして、ウレアＡ及びウレアＣを使用することができる。
また、本発明は、混合ウレアとして、ウレアＡ、ウレアＢ及びウレアＣを使用することができる。
さらにまた、本発明は、これらのグリースを使用したピボットアッシー用軸受である。
【発明の効果】
【０００６】
本発明のピボットアッシー軸受用グリース組成物は、入手しやすい基油と増ちょう剤を用い、低温度領域における優れたトルク特性を実現し、室温から駆動温度（約８０℃）で、低トルク、アウトガス特性、グリース飛散特性の優れたピボットアッシー軸受用グリース組成物であり、環境にやさしいタイプのグリースである。
【発明を実施するための最良の形態】
【０００７】
本発明は、増ちょう剤と基油の全質量に対して、増ちょう剤５〜２５質量％と基油９５〜７５質量％を配合したグリース組成物であり、増ちょう剤が５質量％以下であるとグリースが柔らかすぎ、２５質量％以上であるとグリースが硬くなりすぎる。
本発明で用いる増ちょう剤は、代表的には化学式（１）〜（６）で示されるジウレア化合物を含むウレアであり、炭素数８〜２２の脂肪族炭化水素基、炭素数６〜１２の脂環式炭化水素基、炭素数６〜２０の芳香族炭化水素基を有するジウレア化合物を用いることができる。
これらのウレア化合物を含むウレアは、芳香族アミン、脂環式アミン、脂肪族アミンから選ばれるアミン化合物とジイソシアネート化合物を反応させることにより得られる。
本発明で用いる芳香族アミンとしては、アニリン、炭化水素置換アニリン等を挙げることができる。
本発明で用いる脂環式アミンとしては、シクロヘキシルアミン、炭化水素置換シクロヘキシルアミン等を挙げることができる。
本発明で用いる脂肪族アミンとしては、オクチルアミン（炭素数８）、ステアリルアミン（炭素数１８）、ベヘニルアミン（炭素数２２）等を挙げることができる。
ジイソシアネート化合物としては、ジフェニルメタン−４，４′−ジイソシアネート、２，４−トリレンジイソシアネート、２，６−トリレンジイソシアネート、２，４および２，６−トリレンジイソシアネートの混合物、３，３′−ジメチルジフェニル−４，４′−ジイソシアネートなどを挙げることができる。
【０００８】
本発明で用いる基油は、４０℃における動粘度が ３５０〜４５０ｍｍ２／ｓのポリα−オレフィン(PAO HV)と４０℃における動粘度が ２５〜４０ｍｍ２／ｓのポリα−オレフィン(PAO
LV)を、質量比15〜30：85〜70で混合し４０℃における動粘度が ４０〜７０ｍｍ２／ｓであるポリα−オレフィン混合物を用いることができる。本発明で用いるポリα−オレフィン油は、かつ安全に使用するためには、引火点２２０℃以上のものを採用することが好ましい。
【０００９】
また、本発明で用いるポリα−オレフィン油は、α−オレフィンを低重合してオリゴマーとし、その末端二重結合に水素を添加した構造であり、代表的には下記の式
【化１９】
2007112998.tif 000011
（式中、Ｒはアルキル基、ｎ＝１〜６の整数を表わす。）
で示すことができる。
ポリブテンもポリα−オレフィンの一種であり、このものはイソブチレンを主体とする出発原料から塩化アルミニウムを触媒として重合して製造できる。ポリブテンは、そのまま用いても水素添加して用いてもよい。
【００１０】
本発明の、ピボットアッシー用軸受グリース組成物は、添加剤として非鉛系の添加剤を使用するが、このような添加剤としては、鉛原子を含まない酸化防止剤、鉛原子を含まない防錆剤を挙げることができる。
本発明において用いることが出来る具体的な酸化防止剤は、フェニルα（β）ナフチルアミン、アルキルジフェニルアミン、フェノチアジン等のアミン系酸化防止剤、４，４−メチレンビス（２，６−ジ−ｔ−ブチルフェノール）に代表されるフェノール系酸化防止剤等が使用される。
また、本発明において用いることが出来る具体的な防錆剤としては、金属スルホネート、非イオン系、アミン系等の防錆剤等が挙げられる
【００１１】
本発明のグリース組成物は、必要に応じて通常グリースに用いられる鉛を含まない各種の添加剤を含有することも可能である。
例えば、ベントン、シリカゲル等のゲル化剤；イオウ系、リン系、有機モリブデン等の極圧剤；脂肪酸、動植物油等の油性剤；石油スルホネート、ジノニルナフタレンスルフォネート、カルボン酸塩、ソルビタンエステル等の錆止め剤；ポリメタクリレート、ポリイソブチレン、ポリスチレン等の粘度指数向上剤等が挙げられる。
次に、実施例を示すが、本発明はこれに限定されるものではない。
【実施例１】
【００１２】
（増ちょう剤の調製）
＜ウレアＡの調製＞
脂肪族アミン（べへニルアミン）４．８g、脂環式アミン（シクロヘキシルアミン）５．９ｇ
及びジイソシアネート（ジフェニルメタン−４，４′−ジイソシアネート）９．３gを準備した。
＜ウレアＢの調製＞
芳香族アミン（ドデシルアニリン）５．６g、脂環式アミン（シクロヘキシルアミン）５．３g及びジイソシアネート（ジフェニルメタン−４，４′−ジイソシアネート）９．１gを準備した。
（基油の調製）
基油として、次の2種類の基油を用意した。
基油として４０℃における動粘度が ４００ｍｍ２／ｓのポリα−オレフィン（ＰＡＯ  ＨＶ）１５．２ｇと４０℃における動粘度が ３０ｍｍ２／ｓのポリα−オレフィン（ＰＡＯ  ＬＶ）を６０．８ｇ混合し，４０℃における動粘度が ５２ｍｍ２／ｓであるポリα−オレフィン混合物を作製した。
（添加剤の調製）
酸化防止剤としてアルキルジフェニルアミン２ｇ、防錆剤としてカルシウムスルホネート２ｇを準備した。
（グリースの作製）
＜ウレアＡを用いたグリースの調製＞
ウレアＡを用いたグリースは、基油であるポリα―オレフィン混合物中で脂肪族アミン、脂環式アミン及びジイソシアネートを反応させることにより作製する。
すなわち、上記のウレアＡを用いたグリースは、上記のように準備した原料アミンとジイソシアネートを基油中で反応後、攪拌しながら加熱し、１５０℃に保持後、１００℃以下に冷却する。添加剤を順次混合し、三本ロールで均質化する。こうして得られたグリースには、化学反応の結果として、式（１）、式（２）及び式（３）で表される脂肪族（ＡＬＡ）/脂環式（ＡＣＡ）の置換基をもつジウレア化合物を含むウレアＡが含まれている。
＜ウレアＢを用いたグリースの調製＞
ウレアＢを用いたグリースは、基油であるポリα―オレフィン混合物中で芳香族アミン、脂環式アミン及びジイソシアネートを反応させることにより作製する。
すなわち、上記のウレアＢを用いたグリースは、上記のように準備した原料アミンとジイソシアネートを基油中で反応後、攪拌しながら加熱し、１５０℃に保持後、１００℃以下に冷却する。添加剤を順次混合し、三本ロールで均質化する。こうして得られたグリースには、化学反応の結果として、式（２）、式（４）及び式（５）で表される脂環式（ＡＣＡ）/芳香族（ＡＲＡ）の置換基をもつジウレア化合物を含むウレアＢが含まれている。
＜ウレアＡ及びウレアＢを用いたグリースの調製＞
ウレアＡを用いたグリースとウレアＢを用いたグリースを、質量１：４の割合で混合して、ウレアＡ及びウレアＢを用いたグリースを調整した。
増ちょう剤：基油の質量比は、グリース全質量を１００として、２０：７６であった。従って、増ちょう剤と基油の全質量（合計質量）に対する割合は２０．８：７９．２であった。
（グリースの特性）
得られたグリースは、流動点が−５０℃の基油を用いており、低温特性の良いグリースであった。
【実施例２】
【００１３】
（増ちょう剤の調製）
＜ウレアＡの調製＞
脂肪族アミン（ベヘニルアミン）３．６g、脂環式アミン（シクロヘキシルアミン）４．４ｇ
及びジイソシアネート（ジフェニルメタン−４，４′−ジイソシアネート）７．０gを準備した。
＜ウレアＢの調製＞
芳香族アミン（ドデシルアニリン）４．２g、脂環式アミン（シクロヘキシルアミン）４．０g及びジイソシアネート（ジフェニルメタン−４，４′−ジイソシアネート）６．８gを準備した。
（基油の調製）
基油として、次の2種類の基油を用意した。
基油として４０℃における動粘度が ４００ｍｍ２／ｓのポリα−オレフィン（ＰＡＯ  ＨＶ）１６．２ｇと４０℃における動粘度が ３０ｍｍ２／ｓのポリα−オレフィン（ＰＡＯ  ＬＶ）を６４．８ｇ混合し，４０℃における動粘度が ５２ｍｍ２／ｓであるポリα−オレフィン混合物を作製した。
（添加剤の調製）
添加剤は実施例１と同様に調製した。
（グリースの作製）
グリースは実施例１と同様にして調製した。
＜ウレアＡ及びウレアＢを用いたグリース調製＞
ウレアＡを用いたグリースとウレアＢを用いたグリースを、質量比で、１：１の割合で混合して、ウレアＡ及びウレアＢを用いたグリースを調製した。
増ちょう剤：基油の質量比は、グリース全質量を１００として、１５：８１であった。従って、増ちょう剤と基油の全質量に対する質量比は１５．６：８４．４であった。
（グリースの特性）
得られたグリースは、流動点がー５０℃の基油を用いており、低温特性の良いグリースであった。
【実施例３】
【００１４】
（増ちょう剤の調製）
＜ウレアＡの調製＞
脂肪族アミン（ベヘニルアミン）２．４g、脂環式アミン（シクロヘキシルアミン）３．０ｇ
及びジイソシアネート（ジフェニルメタン−４，４′−ジイソシアネート）４．６gを準備した。
＜ウレアＣの調製＞
脂肪族アミン（ベヘニルアミン）３．９ｇ、芳香族アミン（ドデシルアニリン）３．１ｇ及びジイソシアネート（ジフェニルメタン−４，４′−ジイソシアネート）３．０ｇを準備した。
（基油の調製）
基油として、次の2種類の基油を用意した。
基油として４０℃における動粘度が ４００ｍｍ２／ｓのポリα−オレフィン（ＰＡＯ  ＨＶ）１７．２ｇと４０℃における動粘度が ３０ｍｍ２／ｓのポリα−オレフィン（ＰＡＯ  ＬＶ）を６８．８ｇ混合し，４０℃における動粘度が ５２ｍｍ２／ｓであるポリα−オレフィン混合物を作製した。
（添加剤の調製）
添加剤は実施例１と同様に調製した。
（グリースの作製）
ウレアＡを用いたグリースは実施例１と同様にして調製した。
＜ウレアCを用いたグリースの調整＞
ウレアCを用いたグリースは、基油であるポリα―オレフィン混合物中で脂肪族アミン、芳香族アミン及びジイソシアネートを反応させることにより作製する。
すなわち、上記のウレアCを用いたグリースは、上記のように準備した原料アミンとジイソシアネートを基油中で反応後、攪拌しながら加熱し、１５０℃に保持後、１００℃以下に冷却する。添加剤を順次混合し、三本ロールで均質化する。こうして得られたグリースには、化学反応の結果として、式（１）、式（４）及び式（６）で表される芳香族（ＡＲＡ）/脂肪族（ＡＬＡ）の置換基をもつジウレア化合物を含むウレアＣが含まれている。
＜ウレアＡ及びウレアＣを用いたグリースの調製＞
ウレアＡを用いたグリースとウレアＣを用いたグリースを、質量比で、１：１の割合で混合して、ウレアＡ及びウレアＣを用いたグリースを調製した。
増ちょう剤：基油の質量比は、グリース全質量を１００として、１０：８６であった。従って、増ちょう剤と基油の全質量に対する質量比は１０．４：８９．６であった。
（グリースの特性）
得られたグリースは、流動点がー５０℃の基油を用いており、低温特性の良いグリースであった。
（実施例４〜６）
表１の組成になるように、実施例１、２、３と同様にしてグリース組成物を得た。
【表１】
2007112998.tif 000012
【００１５】
（比較例１）
（増ちょう剤の調製）
増ちょう剤として、＜ウレアＡの調製＞
脂肪族アミン（ステアリルアミン）２．４ｇ、脂環式アミン（シクロヘキシルアミン）３．０ｇ及びジイソシアネート（ジフェニルメタン−４，４′−ジイソシアネート）４．６ｇを準備した。
表１の割合になるように、基油、添加剤を準備し、実施例１と同様にしてグリース組成物を得た。
【００１６】
（比較例２）
比較例１で得られたグリース組成物に、有機鉛化合物（ＰｂＤＴＣ  ジチオカルバメイト鉛）を加えて、グリース組成物を得た。
【００１７】
基油粘度（４０℃）は、ＪＩＳ  Ｋ２２８３を、混和ちょう度は、ＪＩＳ Ｋ２２２０ ７を、低温トルクは、ＪＩＳ Ｋ２２２０  １８をそれぞれ用いて求めたものである。アウトガス特性は、雰囲気温度８５℃、３時間の揮発量について測定した。揮発量は少ないものほど優れている。
【００１８】
本発明の代表例として実施例１、実施例２のピボットアッシー軸受用グリース組成物と、比較例１、比較例２のグリース組成物の特性試験を図１〜図７に示す。
【産業上の利用可能性】
【００１９】
本発明のピボットアッシー軸受用グリース組成物は、手軽に製造できる上、有機鉛化合物を添加しなくとも、低温域で所定の特性を発揮し、環境に優しいグリースであり、多くの需要が見込まれ、産業上の利用可能性が高いものである。
【図面の簡単な説明】
【００２０】
【図１】平均トルクの比較データ
【図２】平均トルクの比較データグラフ
【図３】ピークーピークのトルクの比較データ
【図４】ピークーピークのトルクの比較データグラフ
【図５】アウトガス特性比較データ
【図６】摩擦係数の比較データ
【図７】一般特性の比較データ
【図１】
2007112998.tif 000022
【図２】
2007112998.tif 000023
【図３】
2007112998.tif 000024
【図４】
2007112998.tif 000025
【図５】
2007112998.tif 000026
【図６】
2007112998.tif 000027
【図７】
2007112998.tif 000028